(57)【要約】本発明は木材または木材製品の処理に使用される水性ポリマー分散液中の添加剤の使用に関する。木材は充填剤または被覆物の形で処理され、その目的は木材に含まれる物質の排出を防ぐことである。水溶性チタンキレート化合物がこの目的に試験され、良好な結果を有した。【特許請求の範囲】
【請求項１】
木材および木材製品を処理するための水性ポリマー分散液中の添加剤としての水性チタンキレート化合物の使用。
【請求項２】
水性チタンキレート化合物として、チタンラクテート、すなわちチタネート（２）−ジヒドロキシビス−［２−ヒドロキシプロパネート−（２）−ジアンモニウム］を酸化チタンＴｉＯ２としておよび水性ポリマー分散液に対して０.２〜２０質量％、有利には０.５〜１０質量％、特に有利には１〜５質量％の量で使用する請求項１記載の使用。
【発明の詳細な説明】
【技術分野】
【０００１】
本発明は、木材および木材製品を処理するために使用する水性ポリマー分散液への添加剤の使用に関する。その際木材の処理は下塗りまたは被覆の形で行い、特に木材内容物質の排出を避ける目的を有する。
【０００２】
木材工業に使用される多くの種類の木材は多少とも問題のある木材内容物質を有し、これが処理の間におよび後で使用する場合に好ましくない。この場合にまずリグニンおよびタンニンの物質であり、これらは多くの量で、例えばオーク、レッドセダール、メルバウのような木材に含まれる。湿分の作用下でおよび特に高温で、工業的または手工業目的で木材を処理する際におよび木材製品を後で使用する際に常にこれらの物質が木材表面に斑点として認識される。これを避けるために、木材表面を上塗り被覆および下塗りで処理し、遮断層を備えなければならない。
【０００３】
斑点形成は、下地が木材処理に由来する樹木材料を有する場合は、他の下地にも生じる。例として表面から同様にタンニン類似内容物質が溶かし出される木材繊維板および石膏厚紙板が挙げられる。これは黄色い斑点の形で白い石膏表面に認められる。
【０００４】
この好ましくない現象を避けるために、上塗り被覆を被覆する前に、まず遮断層として作用する下塗り層を被覆する。一般にポリウレタンまたはエポキシ樹脂を基礎として形成され、溶剤を含んでいる結合剤を使用する（例えば特許文献１参照）。この系の欠点は長い乾燥時間、溶剤の含有および最終的に予め被覆することによる必然的な付加的な処理工程である。
【０００５】
近年、例えばクロムイオン、タングステンイオン、硼素イオンおよびモリブデンイオンを有する所定の金属化合物を染料または結合剤と混合することにより改良が達成された。しかしこの場合に使用される金属化合物は毒性に問題がある。これらの種類の金属化合物は記載されている（特許文献２参照）。
【０００６】
この目的のためにジルコニウム塩を有する水性分散液は開示されている（特許文献３参照）。請求項５により、この分散液は、分散液に対してエマルジョンポリマー９７〜７０質量％および（ＺｒＯ２として計算して）０.２〜２０質量％の量の水溶性ジルコニウム化合物を有する。しかしこのジルコニウム化合物は低いｐＨ値のためにアンモニウム化合物で安定化しなければならず、これにより分散液の他の成分との相溶性を示さなければならない。
【特許文献１】
欧州特許第０４２０２９３号明細書
【特許文献２】
米国特許第３８４７８５７号明細書
【特許文献３】
欧州特許第７０９４４１号明細書  下塗りまたは被覆のための通常の分散液に添加することができ、この分散液の成分と相溶性であり、化学的に安定である、より適合する添加剤を見出すという課題が存在する。
【０００７】
前記課題は、請求項１および２記載の水溶性チタン化合物の使用により解決される。
【０００８】
従って、本発明の添加剤は水溶性チタン化合物である。リガンドとして有機α−ヒドロキシカルボン酸、例えば乳酸を有する錯体のチタンキレートが水溶性チタン化合物として該当する。特に有利にはチタン化合物として、化学的名称、チタネート（２）ジヒドロキシビス［２−ヒドロキシプロパネート（２）−ジアンモニウム］を有する、チタンラクテートを使用する。このチタン化合物は、木材表面および他のブリージング傾向を示す下地にコーティングまたは被覆として使用される水性合成樹脂分散液に添加する。このチタン化合物は水溶液として直接合成樹脂分散液にまたはこれにもとづく系に供給することができる。
【０００９】
その際チタン化合物の有利な装入量は、下塗りのために、酸化チタンＴｉＯ２として計算しておよび水性合成樹脂分散液に対して、有利には０.２〜２０質量％、特に０.５〜１０質量％、特に有利には１〜５質量％である。
【００１０】
本発明の添加剤は以下の利点を有する。
【００１１】
チタン化合物は中性のｐＨ値を有する。
【００１２】
チタン化合物は分散液中で薄い二酸化チタン層を形成する。
【００１３】
しかし二酸化チタンは同時に白色顔料として知られており、従って特にこの顔料で被覆された塗膜の光学的透明化に貢献する。
【００１４】
本発明の添加剤は水溶性である。
【００１５】
本発明の添加剤は水溶液の形で使用し、有機溶剤が必要でない。
【００１６】
チタン化合物の中性のｐＨ値により、チタン化合物は通常の分散塗料に含まれる成分と相溶性である。凝結または分解で損なわれず、チタン化合物を使用して製造した合成樹脂分散液の良好な使用特性を損なわない。
【００１７】
本発明を以下の表および実施例により詳細に説明する。
【００１８】
試験組成物
以下の結合剤にもとづいて試験を実施した。
【００１９】
アクロナール（Ａｃｒｏｎａｌ）Ｓ７２６：スチレン−アクリレ−ト分散液
モビライト（Ｍｏｗｉｌｉｔｈ）ＬＤＭ６１５０（ＦＫ４８％）：アクリル酸エステルおよびスチレンを基礎とする可塑剤不含の水性分散液。
【００２０】
試験被膜の組成
まず本発明の分散剤を有しない２個の異なる組成の２種の結合剤を試験した。
【００２１】
【表１】
2004533942.tif 000002
【００２２】
表に使用される製品の名称はこの明細書に説明の形で付加的に記載する。
【００２３】
組成物の被覆および試験
製造した被覆物質を高圧スプレーガンを使用してウェット層の厚さ約１００ｇ／ｍ２で試験板に被覆した。被覆物質が不完全なガス抜き等に関して被覆の欠陥を有することが回避された。乾燥をまず室温で３分、引き続き４０℃で６０分行った。試験板に単層および二層で下塗りを施した。引き続き上塗り塗料（Ｗｅｉｓｓ  ｓｅｉｄｅｎｇｌａｅｎｚｅｎｄ）を全部の板に塗装した。この場合に高圧スプレーガンを使用して塗装した。この場合に塗布量は同様に約１００ｇ／ｍ２であった。
【００２４】
【表２】
2004533942.tif 000003
【００２５】
【表３】
2004533942.tif 000004
【００２６】
【表４】
2004533942.tif 000005
【００２７】
【表５】
2004533942.tif 000006
【００２８】
【表６】
2004533942.tif 000007
【００２９】
試験結果
本発明のチタン化合物およびチタンビットの２つの生成物を使用して最もよい結果が得られた。全部の色調の変化（ΔＥ値）に示される。
【００３０】
試験に使用された製品は詳しくは以下のとおりであり、商標名を記載する。
１.テゴ（ＴＥＧＯ）（登録商標）ディスパース（Ｄｉｓｐｅｒｓ）７４５Ｗ；顔料類似の基を有する変性ポリアクリレートを基礎とする分散剤
２.アクリルゾル（Ａｃｒｙｌｓｏｌ）ＲＭ８：ポリウレタンベースの増粘剤
３.クロノス（Ｋｒｏｎｏｓ）２０５９：ＴｉＯ２顔料
４.オミアカーブ（Ｏｍｙａｃａｒｂ）２ＧＵ：沈殿性炭酸カルシウム
５.テゴ（ＴＥＧＯ）（登録商標）ウェット（Ｗｅｔ）２６５：サブストレート湿潤剤
６.アクロナール（Ａｃｒｏｎａｌ）Ｓ７２６：スチレン−アクリレート分散剤
７.モビライト（Ｍｏｗｉｌｉｔｈ）ＬＤＭ６１５０：アクリル酸エステルおよびスチレンを基礎とする可塑剤不含の水性分散液
８.エーロシル（Ａｅｒｏｓｉｌ）９７２：熱分解ケイ酸
９.テゴ（ＴＥＧＯ）（登録商標）フォーメックス（Ｆｏａｍｅｘ）８００：消泡剤
１０.アルバーディング（Ａｌｂｅｒｄｉｎｇｋ）ＡＰＵ１０６１：ウレタン−アクリレートポリマー
１１.ドワノール（Ｄｏｗａｎｏｌ）ＤＰｎＢ：被膜形成助剤
１２.チタンビット（Ｔｉｔａｎｂｉｔ）：チタニル硫酸アンモニウム。
【国際公開パンフレット】
2004533942.tif 000008
2004533942.tif 000009
2004533942.tif 000010
2004533942.tif 000011
2004533942.tif 000012
2004533942.tif 000013
2004533942.tif 000014
2004533942.tif 000015
2004533942.tif 000016
2004533942.tif 000017
2004533942.tif 000018
【国際調査報告】
2004533942.tif 000019
2004533942.tif 000020
2004533942.tif 000021
2004533942.tif 000022
2004533942.tif 000023
2004533942.tif 000024